(57)【要約】【課題】  簡単で安価に接合強度の高い接合結果が得られる構造を有する高導電性被接合物及び拡散接合方法を提供すること。【解決手段】  高導電性被接合物Ｗ２と拡散接合されるプロジェクションＰを有する高導電性被接合物Ｗ１において、プロジェクションＰは高導電性被接合物Ｗ１の一方の接合側の面Ｓ１から突出する環状のものであり、環状のプロジェクションＰの外側近傍には接合側の面Ｓ１よりも低くなる深さの外周溝Ｂが形成されており、環状のプロジェクションＰに囲まれた中央面域には、高導電性被接合物Ｗ１が拡散接合されるときに、環状のプロジェクションＰの塑性流動化した金属材料を収容する凹所Ａ又は内周溝Ａ’を備え、その凹所又は内周溝は高導電性被接合物Ｗ１の接合側の面Ｓ１よりも低くなる深さを有し、高導電性被接合物Ｗ１の接合側の面Ｓ１におけるプロジェクションＰの根元面域で拡散接合が行われることを特徴とする高導電性被接合物。【選択図】  図１
2008200702.tif 000002
【特許請求の範囲】
【請求項１】
他方の高導電性被接合物と拡散接合される高導電性被接合物において、
一方の前記高導電性被接合物は接合側の面から突出する環状のプロジェクションを有し、
前記環状のプロジェクションの外側近傍には前記接合側の面よりも低くなる深さの外周溝が形成されており、
前記環状のプロジェクションに囲まれた中央面域には、前記高導電性被接合物が拡散接合されるときに、前記環状のプロジェクションの塑性流動化した金属材料を収容する凹所又は内周溝が形成されており、
該凹所又は内周溝は前記高導電性被接合物の前記接合側の面よりも低くなる深さを有することを特徴とする高導電性被接合物。
【請求項２】
請求項１において、
前記高導電性被接合物が銅、銅合金、アルミニウム、アルミニウム合金のいずれかの金属材料の任意の組み合わせからなることを特徴とする高導電性被接合物。
【請求項３】
接合側の面から突出する環状のプロジェクションとその周囲の外周溝と前記環状のプロジェクションの内側の凹所又は内周溝を備える高導電性被接合物と、他方の高導電性被接合物との間に接合電流を通電し、前記高導電性被接合物同士を拡散接合する高導電性被接合物の拡散接合方法であって、
前記環状のプロジェクションの塑性流動化された金属材料が前記外周溝と前記凹所又は内周溝に収容されて、前記高導電性被接合物の前記接合側の面における前記環状のプロジェクションの根元面域で拡散接合が行われるように、双方の前記高導電性被接合物の間に加圧力を印加した状態で、前記接合電流を通電することを特徴とする高導電性被接合物の拡散接合方法。
【請求項４】
請求項３において、
前記高導電性被接合物が銅、銅合金、アルミニウム、アルミニウム合金のいずれかの金属材料からなり、これら金属材料の任意の組み合わせで拡散接合されることを特徴とする高導電性被接合物の拡散接合方法。
【請求項５】
請求項４において、
前記高導電性被接合物の接合される面の間にスズ膜を介在させて拡散接合することを特徴とする高導電性被接合物。
【請求項６】
請求項４又は請求項５において、
前記接合電流は、電流がピーク値までに立ち上がるのに要する時間が１０ｍｓ以下のパルス状電流であることを特徴とする高導電性被接合物の拡散接合方法。
【請求項７】
請求項４ないし請求項６のいずれかにおいて、
前記加圧力は弾性力が重畳された圧力であり、前記塑性流動化した前記環状のプロジェクションに影響されることなく所要の加圧力を前記拡散接合面に印加することを特徴とする高導電性被接合物の拡散接合方法。
【発明の詳細な説明】
【技術分野】
【０００１】
本発明は、導電性が高い銅材料と銅材料、又はアルミニウム材料とアルミニウム材料、あるいは銅材料とアルミニウム材料など従来の溶接方法では接合が極めて困難とされていた高導電性被接合物同士を拡散接合するのに適したプロジェクション構造を有する高導電性被溶接物及びその拡散接合方法に関する。
【背景技術】
【０００２】
同種の金属材料同士や、鉄系材料とステンレス材料、あるいは鉄系材料と銅材料、又は鉄系材料とアルミニウム材料、更には銅材料又はアルミニウム材料と鉄系材料、ステンレス材料、黄銅など、融点や導電率など特性の異なる異種金属材料を接合する方法が種々提案されているが、異種金属材料の接合は硬ロウによる接合、あるいは超音波接合、又はかしめ、ボルト締めなど機械的な結合などによって、接合される場合が多かった。また、同種の金属材料同士の接合でも、導電率が非常に高い銅材料と銅材料同士、又はアルミニウム材料とアルミニウム材料同士の接合なども同様の手段で行われていたが、このような接合方法では、導電率が非常に高い銅材料、アルミニウム材料を用いるという用途から見て、それらの接合部の抵抗を無視できるほどには小さくできない。このような理由もあって、導電率が非常に良好な銅材料同士、アルミニウム材料同士、又は銅材料とアルミニウム材料との拡散接合は特に難しいとされている中、界面抵抗を小さくできる抵抗溶接を行う努力が既に行われており、下記のような処理工程を予め行うことによって銅材料とアルミニウム材料との抵抗溶接を可能にした改良技術も開示されている（例えば、特許文献１参照）。
【０００３】
この方法は、銅材料とアルミニウム材料とを直接抵抗溶接することはできないので、抵抗溶接前に予め銅材料の接合表面にスズ膜を形成し、更に処理を行ってその銅材料とスズとの界面に銅とスズとの固溶を生成させたスズ被覆層を形成した後に、そのスズ被覆層とアルミニウム材料とを接触させ、その固溶生成させたスズ被覆層を銅材料とアルミニウム材料との間に介在させた状態で加圧力を加え、溶接電流を流して抵抗溶接を行うものである。この抵抗溶接方法を実現するのは、コンデンサ蓄勢式溶接機ではなくインバータ式溶接機を用いて、高周波の溶接電流を銅材料とアルミニウム材料とに流し、銅材料とアルミニウム材料との接合部を溶融させて互いの溶融した銅とアルミニウムとを混じり合わせたナゲットを形成して溶接を行うものである。また、異種金属の抵抗溶接に当たっては、予め異種金属の拡散接合部を最適な特殊形状に加工することによって良好な接合結果が得られる拡散接合方法、及び接合装置が既に報告されている（例えば、特許文献２〜５参照）。また、拡散接合時にアルミニウム又はマグネシウムなどの接合面の酸化膜や汚れを除去する酸洗いなどの前処理を不要にするために、被接合物双方にプロジェクションを形成し、それらプロジェクションの頂部同士を当接させて接合する方法も開示されている（例えば、特許文献６参照）。更に、電気絶縁被膜又は高抵抗被膜が形成された鋼板同士を溶接するのに好都合なプロジェクション構造を有する被溶接物についても開示されている（例えば、特許文献７参照）。
【特許文献１】特開２００１−０８７８６６公報
【特許文献２】特開平０８−１１８０４０号公報
【特許文献３】特開平１０−１２８５５０号公報
【特許文献４】特開平１０−１５６５４８号公報
【特許文献５】特開平１１−０３３７３７号公報
【特許文献６】特開２００２−１０３０５６公報
【特許文献７】特開平０８−７１７６６号公報
【発明の開示】
【発明が解決しようとする課題】
【０００４】
しかし、前掲特許文献１で開示された抵抗接合方法にあっては、銅材料の接合表面にスズ膜を形成し、更に銅とスズとの固溶層を形成した上で銅材料とアルミニウム材料との接合部にナゲットを形成する接合方法であるので、接合前に低融点金属膜であるスズ膜を形成しなければならない。このことはスズ膜をメッキなどで形成した上で銅とスズとの固溶層を形成する工程が必要であること、及び銅材料とアルミニウム材料との接合部にスズ材料が混入するために、接合部での抵抗が大きくなるという欠点がある。また、相互の導電性の高い金属を溶融させてナゲットを形成するには極めて大きな溶接電流を流さなければならず、この点も問題であるが、溶融することによって形成されるナゲットの熱によって溶融部のスズがチリとなって勢いよく飛散するという欠点がある。
【０００５】
前掲の特許文献２〜５に記載されている接合部の構造は特定の構造の異種金属材料からなる被接合物に適しているが、特に銅材料と銅材料、又はアルミニウム材料とアルミニウム材料、あるいは銅材料とアルミニウム材料との拡散接合、あるいは銅材料又はアルミニウム材料とそれらよりも導電性の低い金属材料との拡散接合にはそのまま適用することが難しく、前掲特許文献４又は前記特許文献５に開示されている接合装置をもってしても安定で接合強度が大きな接合結果を得ることは難しい。前掲の特許文献６に記載されているように、銅材料とアルミニウム材料との双方にプロジェクションを設けて互いに突合せて接合しても、アルミニウム材料と銅材料の塑性流動化に時間的なずれが生じるために十分に安定な接合結果が得られず、また、プロジェクション同士の位置合わせを行い、その位置合わせ状態を保持しながら接合を行わねばならないなどの問題があり、実際の製造ラインに特許文献６に記載されている拡散接合方法を用いることは今のところ難しい場合が多い。
【０００６】
更にまた、前掲の特許文献７に記載されている被溶接物は、表面被覆鋼板のように被溶接物を覆う電気絶縁被膜又は高抵抗被膜を溶接時に突き破るのに好都合な鋭い断面３角形状突起を有するプロジェクションを備えているが、このような鋭い断面３角形状突起を有するプロジェクション構造の場合、電気絶縁被膜又は高抵抗被膜で表面が被覆されていない被溶接物同士の抵抗溶接にあっては、鋭い断面３角形状突起を有するプロジェクションが相手の金属材料に直接当接するので、溶接時に被溶接物間に加えられる加圧力によって前記鋭い断面３角形状突起が圧潰し、このような鋭い断面３角形状突起は表面被覆鋼板以外の溶接ではプロジェクションの役割を果たさない場合が多い。
【０００７】
本発明は前述の問題点を解決し、拡散接合面にスズ膜のような低融点金属膜を形成しなくても、銅材料又はアルミニウム材料などの導電率が非常に高い高導電性被接合物同士の拡散接合が可能であり、かつ簡単で安価に接合強度の高い接合結果が得られる構造を有する高導電性被接合物及び拡散接合方法を提供することを主目的としている。
【課題を解決するための手段】
【０００８】
第１の発明は、他方の高導電性被接合物と拡散接合される高導電性被接合物において、一方の前記高導電性被接合物は接合側の面から突出する環状のプロジェクションを有し、前記環状のプロジェクションの外側近傍には前記接合側の面よりも低くなる深さの外周溝が形成されており、前記環状のプロジェクションに囲まれた中央面域には、前記高導電性被接合物が拡散接合されるときに、前記環状のプロジェクションの塑性流動化した金属材料を収容する凹所又は内周溝が形成されており、その凹所又は内周溝は前記高導電性被接合物の前記接合側の面よりも低くなる深さを有することを特徴とする高導電性被接合物を提供する。なお、本発明で用いる環状とは完全に連続するものでなくともよく、円環状の内側から外側に延びる細い切れ目又は溝（開口部）が入っているプロジェクションでも、連続する環状のプロジェクションの場合と同様な拡散接合強度が得られる。したがって、環状のプロジェクションには、円環状の内側から外側に延びる細い切れ目又は溝が入っているプロジェクションなども含むものとする。
【０００９】
第２の発明は、前記第１の発明において、前記高導電性被接合物が銅、銅合金、アルミニウム、アルミニウム合金のいずれかの金属材料の任意の組み合わせからなることを特徴とする高導電性被接合物を提供する。
【００１０】
第３の発明は、接合側の面から突出する環状のプロジェクションとその周囲の外周溝と前記環状のプロジェクションの内側の凹所又は内周溝を備える高導電性被接合物と、他方の高導電性被接合物との間に接合電流を通電し、前記高導電性被接合物同士を拡散接合する高導電性被接合物の拡散接合方法であって、前記環状のプロジェクションの塑性流動化された金属材料が前記外周溝と前記凹所又は内周溝に収容されて、前記高導電性被接合物の前記接合側の面における前記環状のプロジェクションの根元面域で拡散接合が行われるように、双方の前記高導電性被接合物の間に加圧力を印加した状態で、前記接合電流を通電することを特徴とする高導電性被接合物の拡散接合方法を提供する。
【００１１】
第４の発明は、前記第３の発明において、前記高導電性被接合物が銅、銅合金、アルミニウム、アルミニウム合金のいずれかの金属材料からなり、これら金属材料の任意の組み合わせで拡散接合されることを特徴とする高導電性被接合物の拡散接合方法を提供する。
【００１２】
第５の発明は、前記第３の発明又は前記第４の発明において、前記高導電性被接合物の接合される面の間にスズ膜を介在させて拡散接合することを特徴とする高導電性被接合物を提供する。
【００１３】
第６の発明は、前記第３の発明ないし前記第５のいずれか発明において、前記接合電流は、電流がピーク値までに立ち上がるのに要する時間が１０ｍｓ以下のパルス状電流であることを特徴とする高導電性被接合物の拡散接合方法を提供する。
【００１４】
第７の発明は、前記第３の発明ないし前記第６のいずれか発明において、前記加圧力は弾性力が重畳された圧力であり、前記塑性流動化した前記環状のプロジェクションに影響されることなく所要の加圧力を前記拡散接合面に印加することを特徴とする高導電性被接合物の拡散接合方法を提供する。
【発明の効果】
【００１５】
前記第１の発明及び前記第２の発明によれば、接合電流の通電時に高導電性被接合物の環状のプロジェクションの塑性流動化した金属材料がその環状のプロジェクション内外に設けられた凹所又は内周溝と外周溝とに収容されるので、高導電性被接合物と他方の高導電性金属材料からなる被接合物との拡散接合面域が高導電性被接合物の接合側の面とほぼ同じ水平面に存在するために拡散接合面域が環状のプロジェクションの根元面域となり、効率よく拡散接合面域を大きくでき、かつ加圧面積がプロジェクションの塑性流動化した金属材料に分散されないから所要の加圧力を拡散接合面域に印加することができる。したがって、拡散接合面域の接合強度を効率よく向上させることができ、接合強度を安定化させることが可能である。
【００１６】
前記第３の発明又は第４の発明によれば、プロジェクションの形状にかかわらず、高導電性被接合物と他方の高導電性金属材料からなる被接合物との拡散接合面域が高導電性被接合物の接合側の面とほぼ同じ水平面に存在するために拡散接合面域がプロジェクションの根元面域となり、効率よく拡散接合面域を大きくでき、かつ加圧面積がプロジェクションの塑性流動化した金属材料に分散されないから所要の加圧力を拡散接合面域に印加することができる。したがって、簡単な拡散接合方法によって拡散接合面域の接合強度を効率よく向上させることができ、接合強度を安定化させることが可能である。
【００１７】
前記第５の発明によれば、前記第３の発明で得られる効果の他に、高導電性被接合物の接合面にこれらよりも低融点のスズ膜を備えているので、接合部の抵抗を増やすことなく、高導電性被接合物をより容易かつ確実に拡散接合することができる。
【００１８】
前記第６の発明によれば、前記第３の発明ないし前記第５の発明で得られる効果の他に、パルス状の接合電流がごく短い１０ｍｓ程度以下の時間でピーク値まで達するので、導電性が非常に高い銅又はアルミニウムのような高導電性被接合物であっても、より安定かつ良好に拡散接合することができる。また、拡散接合部が変色しないので接合物の美観を損なうことがない。
【００１９】
前記第７の発明によれば、前記第３の発明ないし前記第６の発明で得られる効果の他に、塑性流動化したプロジェクションの金属材料に影響されることなく所要の加圧力を拡散接合面に印加することができるので、高導電性被接合物を安定かつ良好に拡散接合することができる。
【発明を実施するための最良の形態】
【００２０】
[実施形態１]
金属材料の拡散接合は、接合電流が流れるときに金属材料同士の当接面での接触抵抗及び金属材料の有する抵抗が生じる発熱によって双方の金属材料の当接面で塑性流動、つまり軟化が起こり、接合が行われる。しかしながら、銅材料又はアルミニウム材料の抵抗は極めて小さいためにその抵抗及び接触抵抗により発熱する発熱量が不足し、要求される接合強度が極めて小さい場合を除いて、満足の行く拡散接合強度を得るのは難しいというのが大きな理由である。要求される接合強度が極めて小さい拡散接合は可能であっても、現実に要求される接合強度を満足するには、銅材料又はアルミニウム材料からなる高導電性被接合物の接合部の形状や表面状態、接合電流の条件、接合装置の諸々の特性など種々の制約が厳しいので実際の製造ラインに適用することは難しかった。
【００２１】
本発明では、高導電性被接合物同士の拡散接合のメカニズムについて研究した結果、ある接合条件下ではほぼ満足できる拡散接合強度が得られることを確認した。この点について、図１によって本発明に係る高導電性被接合物Ｗ１の実施形態１を説明しながら述べる。図１（Ａ）は高導電性被接合物Ｗ１を上面から見た図であり、図１（Ｂ）は図１（Ａ）の切断線Ｘ−Ｘ’での縦断面を示す図である。実施形態１では銅又は銅合金（以下、銅材料という。）、あるいはアルミニウム又はアルミニウム合金（以下、アルミニウム材料という。）からなる高導電性被接合物Ｗ１、及びその拡散接合を以下に説明する。
【００２２】
図１（Ａ）、（Ｂ）において、高導電性被接合物Ｗ１の一方の接合側の面Ｓ１には接合側の面Ｓ１から突出する円環状のプロジェクションＰが形成されている。この円環状のプロジェクションＰは、微小な円環状幅の頂部面Ｐ１、内周傾斜面Ｐ２、外周傾斜面Ｐ３を有する。環状のプロジェクションＰの場合には、環状の頂部面Ｐ１と高導電性金属材料からなる他方の高導電性被接合物（以下では「他方の被接合物」という。）Ｗ２との接触面積が従来の円錐台形状のプロジェクションと同程度の大きさであっても、環状のプロジェクションＰの環状の線接触面積は従来の点状面積の場合に比べて実質的に広い面域となり、拡散接合面積を大きくすることができ、熱バランスもよいので接合強度を向上させることができる。したがって、この実施形態１では高導電性被接合物Ｗ１に断面が台形状で円環状のプロジェクションＰを形成している。
【００２３】
円環状のプロジェクションＰに囲まれた面域には内周傾斜面Ｐ２に近接して接合側の面Ｓ１よりも深い凹所Ａが形成されており、また、円環状のプロジェクションＰの外側には外周傾斜面Ｐ３に近接してその周囲を囲むように外周溝Ｂが形成されている。外周溝Ｂも接合側の面Ｓ１よりも低い環状の凹所になっている。これら凹所Ａと外周溝Ｂは、拡散接合時に塑性流動化する円環状のプロジェクションＰの金属材料を収容するに足りる容積を有する。つまり、凹所Ａと外周溝Ｂとの容積の和は、円環状のプロジェクションＰの塑性流動化した金属材料をほとんどすべて凹所Ａと外周溝Ｂに収容できる大きさになっている。凹所Ａと外周溝Ｂの形状は限定されるものでなく、拡散接合時に塑性流動化する円環状のプロジェクションＰの金属材料が加圧力によって凹所Ａと外周溝Ｂに入り易い構造であればよい。
【００２４】
次に図２によって拡散接合について説明する。図１を用いて説明した円環状のプロジェクションＰ、凹所Ａ、外周溝Ｂが片面側に形成された高導電性被接合物Ｗ１が接合電極１の上に配置され、銅材料又はアルミニウム材料からなる他方の被接合物Ｗ２がその円環状のプロジェクションＰに当接するように配置される。接合電極２が降下、又は接合電極１が上昇することにより、高導電性被接合物Ｗ１と他方の被接合物Ｗ２との間に加圧力がかけられる。この加圧力は初期にはプロジェクションＰの頂部面Ｐ１に相当する面域に印加され、接合電流は当然に初期にはプロジェクションＰの頂部面Ｐ１に相当する面域に集中してプロジェクションＰを通して流れる。
【００２５】
環状のプロジェクションＰの頂部面Ｐ１とその頂部面Ｐ１に当接する他方の被接合物Ｗ２の面との接触抵抗を流れる接合電流による発熱で、先ず環状のプロジェクションＰの頂部面Ｐ１から塑性流動化が始まり、環状のプロジェクションＰは接合側の面Ｓ１から突出しているためにその熱は横方向に逃げないから、環状のプロジェクションＰの抵抗による発熱も作用して環状のプロジェクションＰが塑性流動化する。塑性流動化した環状のプロジェクションＰの金属材料は加圧力によって図面横方向に拡がり、凹所Ａと外周溝Ｂとに入り込み、収容される。塑性流動化した環状のプロジェクションＰの金属材料がすべて凹所Ａと外周溝Ｂとに収容されるとすれば、拡散接合が行われた状態では図２（Ｂ）に示すように、高導電性被接合物Ｗ１と他方の被接合物Ｗ２は少なくとも環状のプロジェクションＰの内外の近傍の面が互いに当接する。
【００２６】
拡散接合の過程で、前述したように塑性流動化した環状のプロジェクションＰの金属材料は加圧力によって図面横方向に拡がる分だけ、高導電性被接合物Ｗ１と他方の被接合物Ｗ２との当接面積が大きくなるので、結果的にその当接面を流れる接合電流の電流密度は低下する。実施形態１では結局、接合電流の通電初期から拡散接合が行われるまで集中して電流密度の大きな接合電流が流れるのは、環状のプロジェクションＰの根元面域Ｐ４であり、環状のプロジェクションＰの根元面域Ｐ４とそれに当接する他方の被接合物Ｗ２との間で拡散接合が行われる。実施形態１では、環状のプロジェクションＰの根元面域Ｐ４は円環状の面域であり、その円環状の根元面域Ｐ４にほぼ等しい円環状の拡散接合面Ｕで拡散接合が行われるので、大きな拡散接合面域が得られ、拡散接合面域に対応して大きな接合強度を得ることができる。
【００２７】
凹所Ａと外周溝Ｂとに収容された金属材料と他方の被接合物Ｗ２との接触面では実質的に拡散接合が行われておらず、実質的に接合強度を高める働きは行わない。なお、この拡散接合の過程において、他方の被接合物Ｗ２も当然に発熱により高導電性被接合物Ｗ１のプロジェクションＰに当接する面域が塑性流動化し、高導電性被接合物Ｗ１と他方の被接合物Ｗ２との双方が当接部分で塑性流動化するのに伴い、良好な拡散接合が行われる。良好な拡散接合を行うことができる具体例については後述する。
【００２８】
ここでもし、高導電性被接合物Ｗ１に凹所Ａと外周溝Ｂとが形成されておらず、プロジェクションＰだけであるものとすれば、図２（Ｃ）に示すように、前述したように塑性流動化した環状のプロジェクションＰの金属材料は加圧力によって図面横方向に拡がる。塑性流動化した環状のプロジェクションＰの金属材料を収容する凹所が存在しないので、塑性流動化した環状のプロジェクションＰの金属材料は高導電性被接合物Ｗ１の接合側の面Ｓ１上に盛り上がった堆積層Ｐｗを形成する。図２（Ｃ）に示すような状態になる過程において、接合電流の通電初期から拡散接合が行われるまで集中して電流密度の大きな接合電流が流れるのは、環状のプロジェクションＰの根元面域Ｐ４に達しない途中の面域であり、その面域が円環状の拡散接合面Ｚとなる。
【００２９】
環状のプロジェクションＰが頂部面Ｐ１、内周傾斜面Ｐ２、外周傾斜面Ｐ３からなることを考えれば、当然に円環状の拡散接合面Ｚの面積は図２（Ｂ）の拡散接合面Ｕよりも小さくなり、かつ結果的に有効な拡散接合時間が短くなるので、実施形態１で得られる接合強度に比べて大幅に接合強度が低下する。なお、図２（Ｃ）に示す状態では接合電流の電流密度が小さくなり、加圧力も分散されるために拡散接合面に印加される加圧力が低下するので、円環状の拡散接合面Ｚを除く堆積層Ｐｗの当接面では拡散接合が実質的に行われず、接合強度の向上に実質的に寄与しない。したがって、実施形態１では高導電性被接合物Ｗ１に断面が台形状で円環状のプロジェクションＰを形成し、その円環状のプロジェクションＰの根元面域Ｐ４とほぼ等しい又はその近傍の面域で高導電性被接合物Ｗ１と他方の被接合物Ｗ２とを拡散接合しているので、大きな接合強度を得ることができ、また接合面の平坦性を向上させることができる。
【００３０】
[実施形態２]
図３によって本発明に係る高導電性被接合物Ｗ１の実施形態２について説明する。図３は高導電性被接合物Ｗ１の断面を示している。実施形態１、２は円環状のプロジェクションＰの外径がほぼ１０ｍｍ以下、好ましくは７ｍｍ以下の場合に適しているが、実施形態２は大きな接合強度が要求され、その要求に応えるために円環状のプロジェクションＰの外径がほぼ１０ｍｍを越える場合に適している。以下基本的には実施形態１の高導電性被接合物Ｗ１と同じであるので、異なる箇所について説明する。高導電性被接合物Ｗ１に形成された円環状のプロジェクションＰは、円環状の小さな幅の頂部面Ｐ１と内周傾斜面Ｐ２と外周傾斜面Ｐ３とを有する。内周傾斜面Ｐ２の延長線と外周傾斜面Ｐ３の延長線とがなす開き角度は実施形態１よりも大きい。円環状のプロジェクションＰに囲まれた高導電性被接合物Ｗ１には円環状のプロジェクションＰに沿って円環状の内周溝Ａ’が形成され、円環状のプロジェクションＰの外側には実施形態１と同様な外周溝Ｂが形成されている。図３に示すように、内周溝Ａ’も外周溝Ｂも高導電性被接合物Ｗ１の接合側の面Ｓ１よりも低くなる深さを有する。
【００３１】
円環状の内周溝Ａ’と外周溝Ｂとの容積の和は、円環状のプロジェクションＰの塑性流動化した金属材料をほとんどすべて内周溝Ａ’と外周溝Ｂに収容できる大きさになっている。したがって、この実施形態２においても、接合電流の通電によって塑性流動化する円環状のプロジェクションＰの金属材料は円環状の内周溝Ａ’と外周溝Ｂとに入り込んで収容されるので、高導電性被接合物Ｗ１と他方の被接合物Ｗ２との拡散接合は、高導電性被接合物Ｗ１の接合側の面Ｓ１にほぼ等しい円環状のプロジェクションＰの円環状の根元面域Ｐ４又はその近傍で行われる。実施形態２では、円環状のプロジェクションＰの径が比較的大きく、かつ内周傾斜面Ｐ２と外周傾斜面Ｐ３との前記開き角度が大きいから、円環状のプロジェクションＰの円環状の根元面域Ｐ４を比較的大きくすることができ、したがって、実施形態２は実施形態１に比べて大きな接合強度を得たい場合に適する。この場合には、当然に接合電流及び加圧力を大きくすることが必要である。なお、以上の実施形態１、２に示した円環状のプロジェクションＰ、凹所Ａ、内周溝Ａ’と外周溝Ｂの形状は例であって、それらの形状に限定されるものではない。
【００３２】
[実施形態３]
次に、このような環状のプロジェクションＰが形成された高導電性被接合物Ｗ１と他の被接合物Ｗ２との拡散接合を実現するのに好適なコンデンサ式接合装置の一例を図４に示す。このコンデンサ式接合装置は前掲の特許文献４に開示されたものと基本的には同じであるので、簡潔に説明する。高導電性被接合物Ｗ１と他方の被接合物Ｗ２とは、図２（Ａ）で示したように、接合電極１と接合電極２との間に配置される。この接合装置が設置される床又はベース部材３に支持機構４が固定されている。支持機構４にはシリンダ装置などからなる加圧機構５が取り付けられ、加圧機構５の先端部には可動ブロック６が取り付けられている。スプリング又は電磁加圧装置のような加圧補助部材７が可動ブロック６と支持部材８との間に備えられ、接合電極の加圧応答を向上させる補助的な役割を行っている。高導電性被接合物Ｗ１の拡散接合ではこの加圧補助部材７の働きが大きい。ここで、支持部材８は加圧補助部材７の下端部に結合され、給電部としても作用する金属材料からなる。上部側の接合電極２は支持部材８に支承されており、接合電極２と向かい合った位置には下部側の接合電極１が存在する。加圧補助部材７の伸縮の影響を受けない高さに位置する可動ブロック６にはＬ字形の中間接続部材９が固定されている。支持部材８とＬ字形中間接続部材９との間を接続する撓み易い第１のフレキシブル導電部材１０が備えられ、Ｌ字形の中間接続部材９と一方の給電導体１２との間は第２のフレキシブル導電部材１１によって接続されている。接合電極１と接合電極２とは、例えば銅合金である黄銅からなる。
【００３３】
給電導体１２と、接合電極１に接続された他方の給電導体１３との間に接合トランス１４の２次巻線Ｎ２が接続され、これに磁気的に結合された１次巻線Ｎ１にはインバータ回路又は半導体スイッチ回路のような放電回路１５が接続される。放電回路１５にはエネルギー蓄積用コンデンサ１６とそのコンデンサを充電する充電回路１７とが接続されている。拡散接合にあっては、接合に寄与する接合電流のほとんどは立ち上がりからピーク値近傍までの電流であるので、この実施形態３の拡散接合ではパルス状の接合電流がピーク値近傍まで立ち上がる時間が１０ｍｓ程度以下である。そして、この接合装置では上部側の接合電極２が僅かな外力で上下方向に上下動できる支持部材８に支えられていると同時に、即応性の高い弾性力を与えることができる加圧補助部材７に結合されているので、環状のプロジェクションＰの塑性流動化に伴う接合電極２と被接合物Ｗ２との間の微妙な加圧力の変化に対して、接合電極２が即応することができる。なお、記号１８〜２０は三相交流入力端子を示す。
【００３４】
次に、この接合装置を用いて図１に示した高導電性被接合物Ｗ１と他方の被接合物Ｗ２とを拡散接合する方法について述べる。先ず、高導電性被接合物Ｗ１を下部側の接合電極１上に載置し、その上に他方の被接合物Ｗ２を載置する。この状態で、図４の加圧機構５が下方向に動作し、これに伴い、可動ブロック６、加圧補助部材７、支持部材８及び上部側の接合電極２からなる上部接合ヘッド全体が下降し、接合電極２が被接合物Ｗ２に所要の加圧力を加える。このとき、他方の被接合物Ｗ２の下面の一部面域は高導電性被接合物Ｗ１の環状のプロジェクションＰの頂部面Ｐ１に押し付けられる。そして、接合電極２と支持部材８とはその位置で停止するが、加圧機構５がさらに下降するのに伴い、加圧補助部材７が収縮され、可動ブロック６は加圧機構５と一緒に下降する。また、可動ブロック６が下降するのに伴い、第２のフレキシブル導電部材１１は大きく撓み、第１のフレキシブル導電部材１０は可動ブロック６と支持部材８と一緒に動くので最初の状態で下降するが、前述のように支持部材８が停止し、可動ブロック６が加圧補助部材７を収縮させながら下降するとき、最初の状態から少し変形する。しかし、前述のように第１のフレキシブル導電部材１０は第２のフレキシブル導電部材１１に比べて撓み易く作られているから、支持部材８と上部側の接合電極２との動きに対する抵抗が軽減される。したがって、上部側の接合電極２の即応性が向上する。
【００３５】
このように、加圧機構５が動作して下降運動を行っている過程で加圧補助部材７が収縮し、そして接合電極１と接合電極２との間の圧力が予め決められた傾斜で上昇している途中で、あるいは加圧力がほぼ一定になった段階で、放電回路１５がオンして、充電回路１７により既にエネルギー蓄積用コンデンサ１６に充電されている電荷を、接合トランス１４の１次巻線Ｎ１に放出する。これに伴い、１次巻線Ｎ１に比べて巻数が大幅に少ない１ターン又２ターン程度の２次巻線Ｎ２に大きな電流が発生し、接合電極１と接合電極２とその間に挟まれている高導電性被接合物Ｗ１と他方の被接合物Ｗ２とを介して急峻なパルス状の接合電流が流れる。
【００３６】
前述のようなパルス状の接合電流は、先ず高導電性被接合物Ｗ１の円環状のプロジェクションＰ２の頂部面Ｐ１とこれに当接している被接合物Ｗ２の面域とに集中して短時間流れる。円環状のプロジェクションＰを流れるパルス状の接合電流は電流密度が高いから、先ずプロジェクションＰの頂部面Ｐでの接触抵抗による発熱で円環状のプロジェクションＰはその頂部面Ｐ１で塑性流動化を始め、円環状のプロジェクションＰ２に発熱した熱は横方向に実質的に熱伝達されないので、環状のプロジェクションＰ２を温度上昇させ、塑性流動化させる。環状のプロジェクションＰ２の塑性流動化した金属材料は、前述したように加圧力によって凹所Ａと外周溝Ｂとに入り込み、収容される。このことは、加圧補助部材７が弾性力を常に上部側の接合電極２に与えている、つまり高導電性被接合物Ｗ１と他方の被接合物Ｗ２との間には弾力性を含む加圧力が印加されているので速やかに行われ、パルス状の接合電流がピーク値近傍まで立ち上がる１０ｍｓ程度以下の短い時間での拡散接合を可能にしており、かつ接合強度の大きな拡散接合を可能にしている。
【００３７】
この加圧補助部材７の応答速度が速ければ速いほど、パルス幅の短いパルス状の接合電流を、つまり短時間に電流エネルギーを集中して高導電性被接合物Ｗ１と他方の被接合物Ｗ２との間に流すことができ、銅材料のような熱伝導の極めて良好なものでも、好ましい状態に塑性流動化させることができ、このことが実際の製造ラインにおいて銅材料同士又は銅材料とアルミニウム材料、あるいはアルミニウム材料同士でも満足の行く拡散接合をできる一因となっている。なお、高導電性被接合物は板状の材料に限られず、パイプ状、丸棒状、角棒状など種々の形状であっても同様に大きな接合強度を得ることができる。
【図面の簡単な説明】
【００３８】
【図１】本発明の実施形態１に係る高導電性被接合物を示す図である。
【図２】本発明に係る拡散接合方法を説明するための図である。
【図３】本発明の実施形態２に係る高導電性被接合物の断面を示す図である。
【図４】本発明に係る拡散接合方法を実現するための実接合装置の一例を示す図である。
【符号の説明】
【００３９】
Ｗ１・・・高導電性被接合物
Ｗ２・・・他方の被接合物
Ｐ・・・環状のプロジェクション
Ｐ１・・・プロジェクションＰの頂部面
Ｐ２・・プロジェクションＰの内周傾斜面
Ｐ３・・プロジェクションＰの外周傾斜面
Ｐ４・・・根元面域
Ｐｗ・・・プロジェクションＰの堆積層
Ｕ・・・接合面域
Ｚ・・・接合面域
Ｓ１・・・高導電性被接合物Ｗ１の接合側の面
１・・・下部側の接合電極
２・・・上部側の接合電極
３・・・ベース部材
４・・・支持機構
５・・・加圧機構
６・・・可動ブロック
７・・・加圧補助部材
８・・・支持部材
９・・・Ｌ字形の中間接続部材
１０・・・第１のフレキシブル導電部材
１１・・・第２のフレキシブル導電部材
１２、１３・・・給電導体
１４・・・接合トランス
１５・・・放電回路
１６・・・エネルギー蓄積用コンデンサ
１７・・・充電回路
１８〜２０・・・三相交流入力端子
【図１】
2008200702.tif 000003
【図２】
2008200702.tif 000004
【図３】
2008200702.tif 000005
【図４】
2008200702.tif 000006